(57)【要約】【課題】樹脂の発色性、光沢性を損なうことなく、耐傷付き性（耐引っ掻き傷性、耐擦り傷性）を向上させることができる架橋アクリル樹脂と、この架橋メタクリル樹脂を含む耐傷付き性樹脂組成物を提供する。【解決手段】体積平均粒子径０．０１〜０．５μｍで、クロロホルム膨潤法によるゲル化率９０〜１００％、かつ膨潤度２〜２０倍である架橋メタクリル樹脂（Ａ）。この架橋メタクリル樹脂（Ａ）に、芳香族ビニル、シアン化ビニル、アクリルエステル、メタクリルエステル、マレイミド、及び無水マレイン酸より選ばれる１種以上の単量体がグラフト重合したグラフト架橋メタクリル樹脂（Ｂ）。架橋メタクリル樹脂（Ａ）及び／又はグラフト架橋メタクリル樹脂（Ｂ）５〜２０質量部と、他の熱可塑性樹脂（Ｃ）８０〜９５質量部とを含む耐傷付き性樹脂組成物。【選択図】図１
2014214259.tif 000002
【特許請求の範囲】
【請求項１】
体積平均粒子径が０．０１〜０．５μｍであり、クロロホルムで膨潤させた場合のゲル化率が９０〜１００％で、かつ膨潤度が２〜２０倍である架橋メタクリル樹脂（Ａ）。
【請求項２】
架橋性単量体とメタクリル系単量体とを含むメタクリル系単量体混合物を重合して得られる重合体であって、該メタクリル系単量体混合物１００質量％中の架橋性単量体の割合が３６〜６６質量％であり、メタクリル系単量体の割合が３４〜６４質量％であることを特徴とする請求項１に記載の架橋メタクリル樹脂（Ａ）。
【請求項３】
請求項１又は２に記載の架橋メタクリル樹脂（Ａ）に、芳香族ビニル、シアン化ビニル、アクリルエステル、メタクリルエステル、マレイミド、及び無水マレイン酸よりなる群から選ばれる少なくとも１種の単量体（以下、「グラフト単量体」と称す。）がグラフト重合したグラフト架橋メタクリル樹脂（Ｂ）。
【請求項４】
架橋メタクリル樹脂（Ａ）の存在下に前記グラフト単量体をグラフト重合させることで得られ、グラフト重合時の架橋メタクリル樹脂（Ａ）の割合が、４０〜８０質量％で、グラフト単量体の割合が２０〜６０質量％であり（ただし、架橋メタクリル樹脂（Ａ）とグラフト単量体混合物の合計を１００質量％とする。）、グラフト率が２３〜１００％であることを特徴とする請求項３に記載のグラフト架橋メタクリル樹脂（Ｂ）。
【請求項５】
請求項１又は２の架橋メタクリル樹脂（Ａ）、及び／又は、請求項３又は４のグラフト架橋メタクリル樹脂（Ｂ）５〜２０質量部と、該架橋メタクリル樹脂（Ａ）及びグラフト架橋メタクリル樹脂（Ｂ）以外の他の熱可塑性樹脂（Ｃ）８０〜９５質量部とを合計で１００質量部となるように含むことを特徴とする耐傷付き性樹脂組成物。
【請求項６】
他の熱可塑性樹脂（Ｃ）が、ゴム質重合体に、芳香族ビニル、シアン化ビニル、アクリルエステル、メタクリルエステル、マレイミド、及び無水マレイン酸よりなる群から選ばれる少なくとも１種の単量体（以下、「グラフト単量体」と称す。）をグラフト重合したグラフト重合体（Ｄ）を含むことを特徴とする請求項５に記載の耐傷付き性樹脂組成物。
【請求項７】
前記ゴム質重合体のゲル含有量が５５〜９９質量％で、体積平均粒子径が０．０８〜０．５μｍであり、グラフト重合体（Ｄ）は、該ゴム質重合体の４０〜８０質量％と前記グラフト単量体の２０〜６０質量％（ただし、ゴム質重合体とグラフト単量体との合計で１００質量％とする。）とをグラフト重合してなり、グラフト率が２３〜１００％であることを特徴とする請求項６に記載の耐傷付き性樹脂組成物。
【請求項８】
請求項５ないし７のいずれか１項に記載の耐傷付き性樹脂組成物を成形してなる成形品。
【発明の詳細な説明】
【技術分野】
【０００１】
本発明は、樹脂の発色性、光沢性を損なうことなく、耐傷付き性を向上させることができる架橋アクリル樹脂と、この架橋メタクリル樹脂を含む耐傷付き性樹脂組成物に関する。本発明はまた、この耐傷付き性樹脂組成物を成形してなる成形品に関する。
【背景技術】
【０００２】
近年、自動車分野などにおける樹脂部品は、製造コスト削減の観点から塗装せずに使用できることが求められている。そのため、耐衝撃性などの機械物性以外にも求められる特性（要求特性）が幅広くなってきている。樹脂部品に対する要求特性のうち、例えば自動車用樹脂部品の場合、走行時や洗車時汚れやワックスの拭き取り時などにおいて傷が付かない、また、傷が目立たないという耐傷付き性が求められている。
【０００３】
自動車用の樹脂部品に付く傷は大きく分けて２種類あり、走行時の飛び石や砂埃など硬く尖ったものにより付く傷（引っ掻き傷）と、軍手やガーゼなどで拭いた場合に付く傷（擦り傷）とがある。
樹脂によってこの２種類の傷の付きやすさが異なり、例えばポリメチルメタクリレートでは引っ掻き傷は付きにくいものの擦り傷は付きやすい。一方、ポリカーボネートでは比較的擦り傷は付きにくいものの引っ掻き傷は付きやすいといった問題がある。
【０００４】
擦り傷に関しては、シリコーンオイル等の潤滑成分を添加することで改善することができる。一方で、引っ掻き傷に関しては、タルクのような無機粒子を添加することが提案されている（特許文献１）。しかし、タルクのような無機粒子を添加すると光沢性が低下するといった問題があった。
【０００５】
また、ポリエステルフィルムにおいて、架橋アクリル微粒子と無機微粒子を極少量添加することでフィルムの削れ性を改善することができるとの報告がある（特許文献２）。しかし、これらを配合することは、薄膜状のフィルムにはある程度の効果はあるが、所定の厚みを有する成形品では、厚みが大きくなるためか耐引っ掻き傷性には効果はなく、これらの添加量を増やすと引っ掻き傷は付きにくくなるものの微粒子同士が凝集してブツとなり、表面外観が悪化してしまうという問題があった。
【先行技術文献】
【特許文献】
【０００６】
【特許文献１】特開２００９−７９１１７号公報
【特許文献２】特開平１−１２３８３６号公報
【発明の概要】
【発明が解決しようとする課題】
【０００７】
本発明は、樹脂の発色性、光沢性を損なうことなく、耐傷付き性（耐引っ掻き傷性、耐擦り傷性）を向上させることができる架橋メタクリル樹脂と、この架橋メタクリル樹脂を含む耐傷付き性樹脂組成物を提供することを課題とする。
【課題を解決するための手段】
【０００８】
本発明者は、上記課題を解決すべく検討を重ねた結果、クロロホルムにより膨潤する特定の架橋度と粒子径を有する架橋メタクリル樹脂が、上記課題を解決することができることを見出し、本発明を完成させた。
【０００９】
即ち、本発明は以下を要旨とする。
【００１０】
［１］  体積平均粒子径が０．０１〜０．５μｍであり、クロロホルムで膨潤させた場合のゲル化率が９０〜１００％で、かつ膨潤度が２〜２０倍である架橋メタクリル樹脂（Ａ）。
【００１１】
［２］  架橋性単量体とメタクリル系単量体とを含むメタクリル系単量体混合物を重合して得られる重合体であって、１００質量％中の架橋性単量体の割合が３６〜６６質量％であり、メタクリル系単量体の割合が３４〜６４質量％であることを特徴とする［１］に記載の架橋メタクリル樹脂（Ａ）。
【００１２】
［３］  ［１］又は［２］に記載の架橋メタクリル樹脂（Ａ）に、芳香族ビニル、シアン化ビニル、アクリルエステル、メタクリルエステル、マレイミド、及び無水マレイン酸よりなる群から選ばれる少なくとも１種の単量体（以下、「グラフト単量体」と称す。）がグラフト重合したグラフト架橋メタクリル樹脂（Ｂ）。
【００１３】
［４］  架橋メタクリル樹脂（Ａ）の存在下に前記のグラフト単量体をグラフト重合させることで得られ、グラフト重合時の架橋メタクリル樹脂（Ａ）の割合が、４０〜８０質量％で、グラフト単量体の割合が２０〜６０質量％であり（ただし、架橋メタクリル樹脂（Ａ）とグラフト単量体混合物の合計を１００質量％とする。）、グラフト率が２３〜１００％であることを特徴とする［３］に記載のグラフト架橋メタクリル樹脂（Ｂ）。
【００１４】
［５］  ［１］又は［２］の架橋メタクリル樹脂（Ａ）、及び／又は、請求項３又は４のグラフト架橋メタクリル樹脂（Ｂ）５〜２０質量部と、該架橋メタクリル樹脂（Ａ）及びグラフト架橋メタクリル樹脂（Ｂ）以外の他の熱可塑性樹脂（Ｃ）８０〜９５質量部とを合計で１００質量部となるように含むことを特徴とする耐傷付き性樹脂組成物。
【００１５】
［６］  他の熱可塑性樹脂（Ｃ）が、ゴム質重合体に、芳香族ビニル、シアン化ビニル、アクリルエステル、メタクリルエステル、マレイミド、及び無水マレイン酸よりなる群から選ばれる少なくとも１種の単量体（以下、「グラフト単量体」と称す。）をグラフト重合したグラフト重合体（Ｄ）を含むことを特徴とする［５］に記載の耐傷付き性樹脂組成物。
【００１６】
［７］  前記ゴム質重合体のゲル含有量が５５〜９９質量％で、体積平均粒子径が０．０８〜０．５μｍであり、グラフト重合体（Ｄ）は、該ゴム質重合体の４０〜８０質量％と前記グラフト単量体の２０〜６０質量％（ただし、ゴム質重合体とグラフト単量体との合計で１００質量％とする。）とをグラフト重合してなり、グラフト率が２３〜１００％であることを特徴とする［６］に記載の耐傷付き性樹脂組成物。
【００１７】
［８］  ［５］ないし［７］のいずれかに記載の耐傷付き性樹脂組成物を成形してなる成形品。
【発明の効果】
【００１８】
本発明の架橋メタクリル樹脂（Ａ）及びグラフト架橋メタクリル樹脂（Ｂ）によれば、樹脂の発色性、光沢性を損なうことなく、耐傷付き性（耐引っ掻き傷性、耐擦り傷性）を向上させることができ、これを用いて諸特性に優れた耐傷付き性樹脂組成物を提供することができる。
【図面の簡単な説明】
【００１９】
【図１】実施例における耐傷付き性（ガーゼ摩耗）の評価方法の説明図である。
【発明を実施するための形態】
【００２０】
以下、本発明を詳細に説明する。
なお、本発明において、「メタクリルエステル」とは「メタクリル酸エステル（メタクリル酸とアルコールとのエステル）」をさし、「アクリルエステル」とは「アクリル酸エステル（アクリル酸とアルコールとのエステル）」をさす。
【００２１】
［架橋メタクリル樹脂（Ａ）］
本発明の架橋メタクリル樹脂（Ａ）は、架橋性単量体と、メタクリル系単量体とを含むメタクリル系単量体混合物を重合して得られる重合体であり、クロロホルムで膨潤させた場合のゲル化率が９０〜１００％、膨潤度が２〜２０倍であり、かつ体積平均粒子径が０．０１〜０．５μｍであることを特徴とする。
【００２２】
架橋性単量体は、重合性二重結合を２つ以上有する多官能性単量体であり、例えば、ジビニルベンゼン、トリビニルベンゼン、エチレングリコールジメタクリレート、１，３−ブチレングリコールジメタクリレート、１，４−ブチレングリコールジメタクリレート、プロピレングリコールジメタクリレート、アリルメタクリレート、トリアリルイソシアヌレートなどが挙げられるこれらの架橋性単量体は、１種を単独で用いてもよく、２種以上を併用してもよい。
【００２３】
架橋性単量体の使用量は、架橋メタクリル樹脂（Ａ）の製造に用いる架橋性単量体とメタクリル系単量体の合計を１００質量％とした場合、３６〜６６質量％が好ましい。この架橋性単量体の使用量が３６質量％未満では、十分な耐引っ掻き傷性の向上効果が得られず、架橋性単量体の使用量が６６質量％以上を超えると、樹脂に配合した際に、架橋メタクリル樹脂（Ａ）同士で凝集してブツとなり、光沢性、発色性、表面外観が悪化するおそれがある。
【００２４】
メタクリル系単量体としては、例えば、メチルメタクリレート、エチルメタクリレート、ｎ−ブチルメタクリレート、ｉ−ブチルメタクリレート、ｔ−ブチルメタクリレート、シクロヘキシルメタクリレート、２−エチルヘキシルメタクリレート、ステアリルメタクリレート、ラウリルメタクリレート、イソボルニルメタクリレート、ベンジルメタクリレート、フェニルメタクリレート、グリシジルメタクリレート、ヒドロキシエチルメタクリレート等のメタクリルエステル、メタクリル酸などが挙げられる。これらの単量体は、１種を単独で用いてもよく、２種以上を併用してもよい。
【００２５】
メタクリル系単量体の使用量は、架橋メタクリル樹脂（Ａ）の製造に用いる架橋性単量体とメタクリル系単量体の合計を１００質量％とした場合、３４〜６４質量％が好ましい。このメタクリル系単量体の使用量が３４質量％未満では、樹脂に配合した際に、架橋メタクリル樹脂（Ａ）同士で凝集してブツとなり、光沢性、発色性、表面外観が悪化するおそれがあり、メタクリル系単量体の使用量が６４質量％を超えると、十分な耐引っ掻き傷性の向上効果が得られない。
【００２６】
本発明の架橋メタクリル樹脂（Ａ）を製造する際に用いるメタクリル系単量体混合物は、本発明の目的を損なわない範囲で、その他の共重合可能な単量体を含有してもよい。
その他の共重合可能な単量体としては、スチレン、α−メチルスチレン、ｏ−，ｍ−もしくはｐ−メチルスチレン、ビニルキシレン、ｐ−ｔ−ブチルスチレン、エチルスチレンなどの芳香族ビニル、アクリロニトリル、メタクリロニトリルなどのシアン化ビニル、メチルアクリレート、エチルアクリレート、ｎ−ブチルアクリレート、ｉ−ブチルアクリレート、ｔ−ブチルアクリレート、シクロヘキシルアクリレート、２−エチルヘキシルアクリレート、ステアリルアクリレート、ラウリルアクリレート、イソボルニルアクリレート、ベンジルアクリレート、フェニルアクリレート、グリシジルアクリレート、ヒドロキシエチルアクリレートなどのアクリルエステル、アクリル酸、Ｎ−シクロヘキシルマレイミド、Ｎ−フェニルマレイミドなどのマレイミド類や無水マレイン酸などが挙げられる。これらのその他の共重合可能な単量体は１種を単独で用いてもよく、２種以上を混合して用いてもよい。
メタクリル系単量体混合物が、これらのその他の共重合可能な単量体を含有する場合、メタクリル系単量体混合物中のその他の共重合可能な単量体の含有量は２０質量％以下であることが好ましい。
【００２７】
本発明の架橋メタクリル樹脂（Ａ）は、以下に示すクロロホルム膨潤法によるゲル化率が９０〜１００％であり、膨潤度が２〜２０倍であることを特徴とする。ゲル化率が９０％未満では、耐引っ掻き傷性の向上効果が得られない。また、膨潤度が２倍未満では、架橋メタクリル樹脂（Ａ）が樹脂中で凝集しやすくなり、表面外観が悪化し、２０倍より大きいと、耐引っ掻き傷性の向上効果が得られない。
【００２８】
＜架橋メタクリル樹脂（Ａ）のゲル化率、膨潤度の測定および計算方法＞
試料約０．１ｇを、クロロホルム中に２時間浸漬して平衡膨潤させた後、膨潤した試料を濾過し、溶解しなかった部分を取り出して真空乾燥する。ゲル化率は、最初に採取した試料に対するクロロホルム膨潤後に溶解しなかった部分の重量分率として定義され、下記式［Ｉ］で求められる。
ゲル化率（％）＝真空乾燥後の試料（ｇ）÷膨潤前の試料（ｇ）×１００  ・・・［Ｉ］
また、膨潤度は、上記真空乾燥後の試料の重量に対する膨潤した試料の重量の増加割合として定義され、下記式［II］で求められる。
膨潤度（倍）＝膨潤した試料（ｇ）÷真空乾燥後の試料（ｇ）            ・・・［II］
【００２９】
また、本発明の架橋メタクリル樹脂（Ａ）の体積平均粒子径は、０．０１〜０．５μｍであり、好ましくは０．０５〜０．３μｍである。架橋メタクリル樹脂（Ａ）の体積平均粒子径が０．０１μｍ未満では、耐引っ掻き傷性の向上効果が得られず、０．５μｍを超えると、表面外観が悪くなる。
【００３０】
架橋メタクリル樹脂（Ａ）は、塊状重合法、溶液重合法、塊状懸濁重合法、懸濁重合法、乳化重合法等の公知の方法により製造することができるが、粒子径を制御しやすい点では、乳化重合法によることが好ましい。
【００３１】
架橋メタクリル樹脂（Ａ）のゲル化率を上記好適範囲とするには、架橋性単量体を上記の３６〜６６質量％の範囲で用いればよい。また、架橋メタクリル樹脂（Ａ）の膨潤度を上記好適範囲とするにも、架橋性単量体を上記の範囲で用いればよい。更に、架橋メタクリル樹脂（Ａ）の体積平均粒子径は、乳化重合に用いる乳化剤の添加量により制御することができ、上記好適範囲とするには、架橋メタクリル樹脂（Ａ）の製造に用いる架橋性単量体とメタクリル系単量体の合計を１００質量％とした場合、乳化剤を０．４〜２．８質量％用いればよい。
【００３２】
［グラフト架橋メタクリル樹脂（Ｂ）］
本発明の架橋メタクリル樹脂（Ａ）は、芳香族ビニル、シアン化ビニル、アクリルエステル、メタクリルエステル、マレイミド、及び無水マレイン酸よりなる群から選ばれる少なくとも１種の単量体（以下、これらを「グラフト単量体」と称す場合がある。）がグラフト重合したグラフト架橋メタクリル樹脂（Ｂ）として用いることもできる。架橋メタクリル樹脂（Ａ）にこれらの単量体がグラフト重合されていると、樹脂への分散性がより良好となり、表面外観がより一層優れたものとなることから、好ましい。
【００３３】
グラフト単量体としては、上記メタクリル系単量体混合物におけるメタクリル系単量体として例示したメタクリルエステルや、その他の共重合可能な単量体として例示した芳香族ビニル、シアン化ビニル、マレイミド類、無水マレイン酸、アクリルエステルが挙げられ、それらのうちの１種以上を使用できる。なかでも、芳香族ビニルとしてスチレン、α−メチルスチレンの少なくとも１つと、シアン化ビニルとしてアクリロニトリルを使用することが好ましく、特に架橋メタクリル樹脂（Ａ）へのグラフト重合に用いるグラフト単量体１００質量％中の芳香族ビニルの含有量を７０〜８２質量％、シアン化ビニルの含有量を１８〜３０質量％の単量体混合物とすることにより、後述の熱可塑性樹脂（Ｃ）との相溶性が増し、表面外観が良好となる。
【００３４】
グラフト架橋メタクリル樹脂（Ｂ）は、架橋メタクリル樹脂（Ａ）の存在下に上記のグラフト単量体をグラフト重合させることで得られる。
グラフト重合時の架橋メタクリル樹脂（Ａ）の割合は、４０〜８０質量％であり、グラフト単量体の割合は２０〜６０質量％であることが好ましい（ただし、架橋メタクリル樹脂（Ａ）とグラフト単量体混合物の合計を１００質量％とする。）。架橋メタクリル樹脂（Ａ）の割合が上記範囲内であれば、発色性、光沢性を低下させることなく、耐引っ掻き傷性を向上させる架橋メタクリル樹脂（Ａ）本来の効果を損なうことなく、樹脂中への分散性を十分に高めることができ、表面外観が向上する。
【００３５】
グラフト架橋メタクリル樹脂（Ｂ）は、樹脂への分散性が良好となることから、グラフト率が２３〜１００％であることが好ましい。
【００３６】
なお、本発明におけるグラフト率（Ｇ）は、下記式［III］より求められる。
Ｇ＝１００（Ｐ−Ｅ）／Ｅ                                      ・・・［III］
Ｐ：アセトン不溶分の質量（グラフト架橋メタクリル樹脂（Ｂ）または後述のグラフト重合体（Ｄ）をメタノールで洗浄した後、アセトンで抽出し、遠心分離機でアセトン可溶分とアセトン不溶分に分離し、得られたアセトン不溶分を真空乾燥した後の質量（ｇ））
Ｅ：グラフト重合前のグラフト架橋メタクリル樹脂（Ｂ）またはグラフト重合体（Ｄ）の質量（ｇ）
【００３７】
グラフト架橋メタクリル樹脂（Ｂ）は、塊状重合法、溶液重合法、塊状懸濁重合法、懸濁重合法、乳化重合法等の公知の方法により製造することができる。
【００３８】
なお、前述の体積平均粒子径の架橋メタクリル樹脂（Ａ）に、グラフト単量体を上記の好適なグラフト率でグラフト重合して得られるグラフト架橋メタクリル樹脂（Ｂ）の体積平均粒子径は通常０．０１〜０．６μｍ程度である。
【００３９】
［熱可塑性樹脂（Ｃ）］
本発明の耐傷付き性樹脂組成物は、上記の架橋メタクリル樹脂（Ａ）及び／又はグラフト架橋メタクリル樹脂（Ｂ）と、架橋メタクリル樹脂（Ａ）及びグラフト架橋メタクリル樹脂（Ｂ）以外の他の熱可塑性樹脂（Ｃ）を含むものである。
【００４０】
熱可塑性樹脂（Ｃ）としては、前記メタクリル系単量体のメタクリルエステル及び／又は前記その他の共重合可能な単量体のアクリルエステルの１種又は２種以上を主成分とする単量体又は単量体混合物を重合して得られるポリメタクリレートやポリアクリレート、ポリエチレン、ポリプロピレンなどのポリオレフィン、ポリカーボネート、ポリフェニレンエーテル、変性ポリフェニレンエーテル、ポリブチレンテレフタレート、ポリエチレンテレフタレート、ポリアミド、ポリエステル、ポリスルホン、ポリエーテルケトン、ポリエーテルスルホン、フッ素樹脂、シリコン樹脂、ポリエステルエラストマー、ポリカプロラクトン、芳香族ポリエステルエラストマー、ポリアミド系エラストマー、ＡＳグラフトポリエチレン、ＡＳグラフトポリプロピレン、ポリスチレン、ＡＳ樹脂、ＡＢＳ樹脂などのスチレン系樹脂等が挙げられ、これらは、１種を単独で用いてもよく、２種以上を併用してもよい。
【００４１】
本発明における熱可塑性樹脂（Ｃ）は、ゴム質重合体に、芳香族ビニル、シアン化ビニル、アクリルエステル、メタクリルエステル、マレイミド、及び無水マレイン酸よりなる群から選ばれる少なくとも１種の単量体をグラフト重合したグラフト重合体（Ｄ）を含有すると、耐擦り傷性も良好となることから好ましい。
【００４２】
グラフト重合体（Ｄ）を形成するゴム質重合体としては、例えば、ポリブタジエン、スチレン・ブタジエン共重合体、アクリロニトリル・ブタジエン共重合体、アクリル酸エステル・ブタジエン共重合体、スチレン・イソプレン共重合体、天然ゴム等のジエン系ゴム、ポリアクリル酸ブチル等のアクリル系ゴム、エチレン・プロピレン共重合体、エチレン・プロピレン・非共役ジエン共重合体、エチレン・α−オレフィン共重合体等のオレフィン系ゴム、ポリオルガノシロキサン等のシリコン系ゴム等が挙げられ、これらは１種を単独で、あるいは２種以上を混合して使用できる。また、ゴム質重合体の構造が複合形態をとってもよく、例えば、ポリブタジエンにアクリル酸エステルを重合したものや、ポリオルガノシロキサンにアクリル酸エステルを重合したものでもよい。これらゴム質重合体の中でも、得られる樹脂組成物の耐擦り傷性が向上することから、ジエン系ゴム、オレフィン系ゴムが好ましい。
【００４３】
ゴム質重合体の架橋の有無は特に制限はされないが、発色性に優れることから架橋されていることが好ましく、ゴム質重合体のゲル化率は５０〜９９質量％であることが好ましい。
なお、ゴム質重合体のゲル化率はゴム質重合体の架橋度を示し、具体的には、秤量したゴム質重合体を適当な溶剤に２０時間かけて溶解させ、次いで、１００メッシュ金網で分取し、金網に残った不溶分を乾燥させたのち秤量し、溶剤に溶解させる前のゴム質重合体に対する乾燥させた不溶分の割合（質量％）で求められる。ゴム質重合体の溶解に用いる溶剤としては、例えば、ジエン系ゴムやオレフィン系ゴムではトルエンを、アクリル系ゴムではアセトンを用いると測定しやすい。
【００４４】
また、ゴム質重合体の体積平均粒子径は、０．０８〜０．５μｍであることが好ましい。ゴム質重合体の体積平均粒子径が上記範囲であると、得られる樹脂組成物や成形品の発色性が良好となる。
【００４５】
グラフト重合体（Ｄ）は、ゴム質重合体の存在下に、芳香族ビニル、シアン化ビニル、アクリルエステル、メタクリルエステル、マレイミド、及び無水マレイン酸よりなる群から選ばれる少なくとも１種の単量体をグラフト重合させることで得られる。グラフト重合に用いる単量体（以下、「グラフト単量体」）としては、グラフト架橋メタクリル樹脂（Ｂ）のグラフト重合に用いたグラフト単量体と同様のものを用いることができる。なかでも、芳香族ビニルとしてスチレン、α−メチルスチレンの少なくとも１つと、シアン化ビニルとしてアクリロニトリルを使用することが好ましく、特にグラフト重合に用いるグラフト単量体１００質量％中の芳香族ビニルの含有量を７０〜８２質量％、シアン化ビニルの含有量を１８〜３０質量％の単量体混合物とすることが、架橋メタクリル樹脂（Ａ）やグラフト架橋メタクリル樹脂（Ｂ）、熱可塑性樹脂（Ｃ）との相溶性が増し、表面外観が良好となる点で好ましい。
【００４６】
グラフト重合時のゴム質重合体の割合は、４０〜８０質量％であり、グラフト単量体の割合は２０〜６０質量％であることが好ましい（ただし、ゴム質重合体とグラフト単量体の合計を１００質量％とする。）。ゴム質重合体の割合が上記範囲内であれば、グラフト重合体（Ｄ）の生産性が良好であるとともに、樹脂組成物やその成形品に擦り傷が付きにくくなる。
【００４７】
グラフト重合体（Ｄ）は、樹脂組成物やその成形品の発色性、成形外観が良好となることから、グラフト率が２３〜１００％であることが好ましい。
グラフト重合体（Ｄ）のグラフト率は、前述のグラフト架橋メタクリル樹脂（Ｂ）のグラフト率の求め方と同様の方法で測定することができる。
【００４８】
グラフト重合体（Ｄ）は、塊状重合法、溶液重合法、塊状懸濁重合法、懸濁重合法、乳化重合法等の公知の方法により製造され、容易に重合できる点では、乳化重合法が好ましい。
【００４９】
［配合割合］
本発明の耐傷付き性樹脂組成物における架橋メタクリル樹脂（Ａ）及び／又はグラフト架橋メタクリル樹脂（Ｂ）の配合量は、樹脂組成物やその成形品の光沢性、発色性が低下しにくく、耐引っ掻き傷性が向上し、樹脂中に分散しやすいことから、該架橋メタクリル樹脂（Ａ）及び／又はグラフト架橋メタクリル樹脂（Ｂ）と熱可塑性樹脂（Ｃ）との合計を１００質量部とした場合に、５〜２０質量部、好ましくは８〜１５質量部である。また、同様な理由から、本発明の樹脂組成物における熱可塑性樹脂（Ｃ）の配合量は、該熱可塑性樹脂（Ｃ）と架橋メタクリル樹脂（Ａ）及び／又はグラフト架橋メタクリル樹脂（Ｂ）との合計を１００質量部とした場合に、８０〜９５質量部、好ましくは８５〜９２質量部である。
【００５０】
また、本発明の樹脂組成物におけるグラフト重合体（Ｄ）の配合量は、樹脂組成物やその成形品に擦り傷が付きにくいことから、該グラフト重合体（Ｄ）を含む全熱可塑性樹脂（Ｃ）を１００質量部とした場合に、０〜９５質量部であることが好ましく、特に５〜５０質量部であることが好ましい。
【００５１】
［添加剤］
本発明の耐傷付き性樹脂組成物には、架橋メタクリル樹脂（Ａ）及び／又はグラフト架橋メタクリル樹脂（Ｂ）と、熱可塑性樹脂（Ｃ）の他に、耐傷付き性樹脂組成物や成形品の物性を損なわない範囲において、樹脂組成物の製造時（混合時）、成形時に、慣用の他の添加剤、例えば滑材、顔料、染料、充填剤（カーボンブラック、酸化チタン等）、耐熱剤、酸化劣化防止剤、耐候剤、離型剤、可塑剤、帯電防止剤等を配合することができる。
【００５２】
［耐傷付き性樹脂組成物の製造方法］
本発明の耐傷付き性樹脂組成物は、公知の装置を使用した公知の方法で製造できる。例えば、一般的な方法として溶融混合法があり、この方法で使用する装置としては、押出機、バンバリーミキサー、ローラー、ニーダー等が挙げられる。混合には回分式、連続式のいずれを採用してもよい。また、各成分の混合順序などにも特に制限はなく、全ての成分が均一に混合されればよい。
【００５３】
［成形品］
本発明の成形品は、本発明の耐傷付き性樹脂組成物が成形されたものである。その成形方法としては、例えば、射出成形法、射出圧縮成形機法、押出法、ブロー成形法、真空成形法、圧空成形法、カレンダー成形法及びインフレーション成形法等が挙げられる。これらのなかでも、量産性に優れ、高い寸法精度の成形品を得ることができるため、射出成形法、射出圧縮成形法が好ましい。
本発明の成形品は、耐傷付き性に優れ、発色性、成形外観にも優れることから、特に自動車内外装部品などに好適に使用できる。
【実施例】
【００５４】
以下、本発明について、実施例を示して具体的に説明するが、本発明は下記の実施例に限定されるものではない。
【００５５】
［物性の測定方法］
（１）ゲル化率、膨潤度およびグラフト率
それぞれ上述した方法により求めた。
なお、以下の例において、前記式［III］中のＰは、グラフト架橋メタクリル樹脂（Ｂ）又はグラフト重合体（Ｄ）をメタノールで洗浄した後、アセトンで抽出して遠心分離機でアセトン可溶分とアセトン不溶分に分離し、得られたアセトン不溶分を真空乾燥した後の質量（ｇ）である。
（２）体積平均粒子径
日機装株式会社製「ナノトラック１５０」を用い、体積平均粒子径を測定した。
【００５６】
［製造例１：架橋メタクリル樹脂（Ａ１）］
耐圧反応容器に蒸留水４３０質量部とアルケニルコハク酸カリウム１．４質量部、メチルメタクリレート５０質量部、１，３−ブチレングリコールジメタクリレート５０質量部、アリルメタクリレート２質量部と、ｔ−ブチルハイドロパーオキサイド０．２６質量部、硫酸第一鉄七水塩０．０００１５質量部、ナトリウムアルデヒドスルホキシド０．３３質量部、エチレンジアミン−Ｎ，Ｎ，Ｎ’，Ｎ’−四カルボン酸二ナトリウム０．０００４５質量部を仕込み、内温を７５℃まで昇温し、２時間反応を行った。その後、９０℃まで昇温し、６０分間保持することで反応を完結させた。内容物を硫酸水溶液で凝固した後、遠心脱水機で洗浄、脱水を繰り返し、乾燥させて架橋メタクリル樹脂（Ａ１）を得た。
架橋メタクリル樹脂（Ａ１）の体積平均粒子径は０．０６μｍ、ゲル化率は９９％、膨潤度は１０倍であった。
【００５７】
［製造例２：架橋メタクリル樹脂（Ａ２）］
アルケニルコハク酸カリウムの使用量を２．８質量部とした以外は、製造例１と同様の条件で反応を行って、架橋メタクリル樹脂（Ａ２）を得た。
架橋メタクリル樹脂（Ａ２）の体積平均粒子径は０．０１μｍ、ゲル化率は９９％、膨潤度は１０倍であった。
【００５８】
［製造例３：架橋メタクリル樹脂（Ａ３）］
アルケニルコハク酸カリウムの使用量を０．４質量部とした以外は、製造例１と同様の条件で反応を行って、架橋メタクリル樹脂（Ａ３）を得た。
架橋メタクリル樹脂（Ａ３）の体積平均粒子径は０．５μｍ、ゲル化率は９９％、膨潤度は１０倍であった。
【００５９】
［製造例４：架橋メタクリル樹脂（Ａ４）］
メチルメタクリレートの使用量を６２質量部、１，３−ブチレングリコールジメタクリレートの使用量を３６質量部とした以外は、製造例１と同様の条件で反応を行って、架橋メタクリル樹脂（Ａ４）を得た。
架橋メタクリル樹脂（Ａ４）の体積平均粒子径は０．０６μｍ、ゲル化率は９０％、膨潤度は２０倍であった。
【００６０】
［製造例５：架橋メタクリル樹脂（Ａ５）］
メチルメタクリレートの使用量を３２質量部、１，３−ブチレングリコールジメタクリレートの使用量を６６質量部とした以外は、製造例１と同様の条件で反応を行って、架橋メタクリル樹脂（Ａ５）を得た。
架橋メタクリル樹脂（Ａ５）の体積平均粒子径は０．０６μｍ、ゲル化率は１００％、膨潤度は２倍であった。
【００６１】
［製造例６：架橋メタクリル樹脂（Ａ６）］
アルケニルコハク酸カリウムの使用量を３．０質量部とした以外は、製造例１と同様の条件で反応を行って、架橋メタクリル樹脂（Ａ６）を得た。
架橋メタクリル樹脂（Ａ６）の体積平均粒子径は０．００９μｍ、ゲル化率は９９％、膨潤度は１０倍であった。
【００６２】
［製造例７：架橋メタクリル樹脂（Ａ７）］
アルケニルコハク酸カリウムの使用量を０．３質量部とした以外は、製造例１と同様の条件で反応を行って、架橋メタクリル樹脂（Ａ７）を得た。
架橋メタクリル樹脂（Ａ７）の体積平均粒子径は０．６μｍ、ゲル化率は９９％、膨潤度は１０倍であった。
【００６３】
［製造例８：架橋メタクリル樹脂（Ａ８）］
メチルメタクリレートの使用量を６４質量部、１，３−ブチレングリコールジメタクリレートの使用量を３４質量部とした以外は、製造例１と同様の条件で反応を行って、架橋メタクリル樹脂（Ａ８）を得た。
架橋メタクリル樹脂（Ａ８）の体積平均粒子径は０．０６μｍ、ゲル化率は８９％、膨潤度は２１倍であった。
【００６４】
［製造例９：架橋メタクリル樹脂（Ａ９）］
メチルメタクリレートの使用量を３０質量部、１，３−ブチレングリコールジメタクリレートの使用量を６８質量部とした以外は、製造例６と同様の条件で反応を行って、架橋メタクリル樹脂（Ａ９）を得た。
架橋メタクリル樹脂（Ａ９）の体積平均粒子径は０．０６μｍ、ゲル化率は１００％、膨潤度は１．５倍であった。
【００６５】
上記架橋メタクリル樹脂（Ａ１）〜（Ａ９）の物性を表１にまとめて示す。
【００６６】
【表１】
2014214259.tif 000003
【００６７】
［製造例１０：グラフト架橋メタクリル樹脂（Ｂ１）］
製造例１で反応を完結させた後、引き続き耐圧反応容器にアルケニルコハク酸カリウム０．４質量部と硫酸第一鉄七水塩０．００２質量部、ナトリウムアルデヒドスルホキシド０．６４質量部、エチレンジアミン−Ｎ，Ｎ，Ｎ’，Ｎ’−四カルボン酸二ナトリウム０．００６質量部を追加した。内温を６５℃まで昇温し、更にアクリロニトリル２２質量部、スチレン７８質量部、ｔ−ブチルハイドロパーオキサイド０．４５質量部の混合液を１００分かけて加え、３０分間保持することで反応を完結させた。反応生成物のラテックスを硫酸水溶液で凝固、水洗した後、乾燥してグラフト架橋メタクリル樹脂（Ｂ１）を得た。
グラフト架橋メタクリル樹脂（Ｂ１）の体積平均粒子径は０．０７μｍ、グラフト率は２７％であった。
【００６８】
［製造例１１：グラフト架橋メタクリル樹脂（Ｂ２）］
アクリロニトリルの使用量を１８質量部、スチレンの使用量を８２質量部とした以外は、製造例１０と同様に反応を行って、グラフト架橋メタクリル樹脂（Ｂ２）を得た。
グラフト架橋メタクリル樹脂（Ｂ２）の体積平均粒子径は０．０７μｍ、グラフト率は２３％であった。
【００６９】
［製造例１２：グラフト架橋メタクリル樹脂（Ｂ３）］
アクリロニトリルの使用量を３０質量部、スチレンの使用量を７０質量部とした以外は、製造例１０と同様に反応を行って、グラフト架橋メタクリル樹脂（Ｂ３）を得た。
グラフト架橋メタクリル樹脂（Ｂ３）の体積平均粒子径は０．０７μｍ、グラフト率は２７％であった。
【００７０】
［製造例１３：グラフト架橋メタクリル樹脂（Ｂ４）］
アクリロニトリルの使用量を１７質量部、スチレンの使用量を８３質量部とした以外は、製造例１０と同様に反応を行って、グラフト架橋メタクリル樹脂（Ｂ４）を得た。
グラフト架橋メタクリル樹脂（Ｂ４）の体積平均粒子径は０．０７μｍ、グラフト率は２２％であった。
【００７１】
［製造例１４：グラフト架橋メタクリル樹脂（Ｂ５）］
アクリロニトリルの使用量を３１質量部、スチレンの使用量を６９質量部とした以外は、製造例１０と同様に反応を行って、グラフト架橋メタクリル樹脂（Ｂ５）を得た。
グラフト架橋メタクリル樹脂（Ｂ５）の体積平均粒子径は０．０７μｍ、グラフト率は２２％であった。
【００７２】
［製造例１５：グラフト重合体（Ｄ１）］
ゲル化率７２質量％、体積平均粒子径０．２５μｍであるエチレン・α−オレフィン共重合体の乳化ラテックス７０質量部（固形分換算）に、ピロリン酸ナトリウム０．１５質量部、硫酸第一鉄七水塩０．００６質量部、およびフラクトース０．３５質量部を仕込み、内温を８０℃に保った。これに、スチレン２３．４質量部およびアクリロニトリル６．６質量部からなる単量体混合物と、クメンハイドロパーオキサイド０．６質量部とを、各々別の供給口から１４０分かけて同時に滴下して重合を行った。この間、内温は８０℃で一定に制御した。滴下終了後、さらに１００分間、８０℃のまま保持した後に冷却してグラフト重合を完結させた。反応生成物のラテックスを硫酸水溶液で凝固、水洗した後、乾燥してグラフト重合体（Ｄ１）を得た。
グラフト重合体（Ｄ１）のグラフト率は３１％であった。
【００７３】
[製造例１６：グラフト重合体（Ｄ２）]
蒸留水１７０重量部に、ゲル化率９５質量％、体積平均粒子径０．３μｍであるポリブタジエンの乳化ラテックス７０質量部（固形分換算）と、スチレン７０質量部、アクリロニトリル３０質量部からなる単量体混合物と、不均化ロジン酸カリウム１質量部、水酸化ナトリウム０．０１質量部、ピロリン酸ナトリウム０．４５質量部、硫酸第一鉄七水塩０．０１質量部、デキストローズ０．５７質量部、ｔ−ドデシルメルカプタン０．０８質量部及びクメンハイドロパーオキサイド１．０質量部とを仕込み、６０℃から反応を開始し、途中で７５℃まで昇温し、２時間半後乳化グラフト重合を完結させた。反応生成物のラテックスを硫酸水溶液で凝固、水洗した後、乾燥してグラフト共重合体（Ｄ２）を得た。
グラフト重合体（Ｄ２）のグラフト率は３３％であった。
【００７４】
熱可塑性樹脂（Ｃ）として、ポリメチルメタクリレート（三菱レイヨン社製「アクリペットＶＨＳＫ」）、ポリカーボネート（三菱エンジニアリングプラスチック社製「ユーピロンＳ−３０００Ｆ」）を用いた。
【００７５】
［実施例１〜１９、比較例１〜１０］
表２〜４に示す配合組成（質量部）で各成分を混合し、２８ｍｍ二軸押出機（日本製鋼所製「ＴＥＸ−２８Ｖ」）を用いて２４０℃で溶融混練して、ペレット状の樹脂組成物を得た。
得られた樹脂組成物を射出成形した成形品について、光沢性、発色性、耐傷付き性（鉛筆硬度、ガーゼ摩耗）、表面外観を以下の方法により評価した。
評価結果を表２〜４に示す。
【００７６】
＜光沢性＞
２ｍｍ厚の平板の成形品について、デジタル変角光沢計（スガ試験機社製「ＵＧＶ−５Ｄ」）にて入射角６０°、反射角６０°の条件で測定した。
【００７７】
＜発色性＞
樹脂組成物のペレット１００質量部に対して、カーボンブラック０．５質量部を混合して着色し、１００×１００ｍｍ（厚み２ｍｍ）の黒着色板（試験片）を射出成形した。得られた黒着色板（試験片）について、色差計でＬ*を測定した。Ｌ*が低いほど黒色となり、発色性が良好である。
【００７８】
＜鉛筆硬度＞
ＪＩＳ  Ｋ５６００に準拠し、７５０ｇの荷重において、成形品（試験片）の鉛筆硬度を測定した。鉛筆硬度が硬いほど、硬く尖ったものにより付く傷が付きにくい。Ｆ以上を合格とした。
【００７９】
＜ガーゼ摩耗＞
図１に示すように、先端部１が略半球形に形成された棒状の治具２を用意し、該先端部１に、ガーゼを８枚重ねた積層シートＳを被せた。そして、成形品（試験片）Ｍの表面に対して、棒状の治具２が直角になるように、積層シートＳが被せられた先端部１を接触させ、該先端部１を成形品Ｍの表面において水平方向（図中矢印Ｘ方向）に摺動させ、１００回往復させた。その際、加える荷重は１ｋｇとした。１００回往復させた後、成形品Ｍの表面における擦り傷を目視で観測し、以下の４段階で評価した。
ガーゼ摩耗が良好なほど、軍手、ガーゼや布などで成形品の表面を拭いた場合や、衣類などが擦れた場合の耐擦り傷性が良好となる。○以上を合格とした。
◎：ほとんど傷が付かない
○：目立たない傷が付く
△：目立つ傷が付く
×：手で触ってわかるほど削れた傷が付く
【００８０】
＜表面外観＞
発色性を評価した１００×１００ｍｍ（厚み２ｍｍ）の黒着色板（試験片）について、目視でブツの有無を観察し、以下の４段階で評価した。△以上を合格とした。
◎：全くブツはない
○：ブツはほとんど見えない
△：わずかにブツが見える
×：ブツがはっきり見える
【００８１】
【表２】
2014214259.tif 000004
【００８２】
【表３】
2014214259.tif 000005
【００８３】
【表４】
2014214259.tif 000006
【００８４】
表２，３の実施例１〜１９に示すように、本発明の架橋メタクリル樹脂（Ａ）又はグラフト架橋メタクリル樹脂（Ｂ）を用いた各実施例によれば、発色性、光沢性を低下させず、耐引っ掻き傷性が良好となった耐傷付き性樹脂組成物および成形品が得られた。特に、実施例６に示すように、架橋メタクリル樹脂をグラフト化することにより、発色性、光沢性を低下させず、耐傷付き性に優れ、表面外観に優れた耐傷付き性樹脂組成物および成形品が得られた。
一方、表４に示すように、各比較例で得られた樹脂組成物および成形品は、光沢性、発色性、耐傷付き性、表面外観のうち少なくとも一つが不十分であった。
すなわち、比較例１、２は架橋メタクリル樹脂の体積平均粒子径が本発明の範囲外であることから、耐引っ掻き傷性もしくは表面外観に劣った。比較例３、４はゲル化率又は膨潤度が本発明の範囲外であることから、耐引っ掻き傷性もしくは表面外観に劣った。比較例５〜１０は、本発明の架橋メタクリル樹脂（Ａ）もグラフト架橋メタクリル樹脂（Ｂ）を含まない、熱可塑性樹脂（Ｃ）の物性を示すものである。
【符号の説明】
【００８５】
１  先端部
２  治具
Ｓ  積層シート
Ｍ  成形品
【図１】
2014214259.tif 000007